(57)【要約】【課題】  床面や壁面に石材又はタイルを張り付ける場合において、床面や壁面、あるいは石材又はタイル裏面に接着剤を塗布して石材又はタイルの位置決め及び押し込み調節を行うときの作業性がよいことに加え、目地部から石材又はタイルの表面へ余剰の接着剤があふれ出ることを防止でき、更に、石材又はタイルの位置決め及び押し込み調節を行った後に、石材又はタイル自身の重さによって石材又はタイルが沈み込む現象を効果的に防止し、石材又はタイルを張り付ける工事が完了した後に、石材又はタイル表面が面一の状態になっていることを容易に可能にする接着剤組成物を提供する。【解決手段】  略球形状であって、内部に空隙を有する無機発泡体と、有機系接着剤とを含んでなる接着剤組成物により課題を解決した。【選択図】  なし【特許請求の範囲】
【請求項１】
略球形状であって、内部に空隙を有する無機発泡体と、有機系接着剤とを含んでなる接着剤組成物。
【請求項２】
前記無機発泡体は、かさ比重が０．０５〜０．５ｋｇ／リットルであることを特徴とする請求項１記載の接着剤組成物。
【請求項３】
前記無機発泡体は、外径が０．５〜１０ｍｍであることを特徴とする請求項１又は２記載の接着剤組成物。
【請求項４】
前記無機発泡体は、前記接着剤組成物全体に対し、１０容量％〜９０容量％含まれていることを特徴とする請求項１〜３のいずれか１つの項に記載の接着剤組成物。
【請求項５】
前記有機系接着剤は、エポキシ系接着剤、ウレタン系接着剤、変性シリコン系接着剤、エマルジョン形接着剤の中から選ばれたいずれか一種以上からなることを特徴とする請求項１〜４のいずれか１つの項に記載の接着剤組成物。
【発明の詳細な説明】
【技術分野】
【０００１】
本発明は、床面や壁面に石材又はタイルを張り付ける際に使用する接着剤組成物に関する。
【背景技術】
【０００２】
建築物の床面や壁面に天然又は人工の石材又はタイルなどを張り付ける施工法は、一般的に、エポキシ系接着剤、ウレタン系接着剤、変性シリコン系接着剤、アクリル系接着剤などの有機系接着剤を用いる接着剤張付工法と、セメントなどの無機系張り付け剤を用いる工法とに分けられる。
【０００３】
このうち現在の施工で多く使用されているのは、有機系接着剤を用いる接着剤張付工法である。
【０００４】
有機系接着剤を用いて石材又はタイルを張り付ける施工方法としては、例えば、特許文献１及び２に記載されたものが挙げられる。
【０００５】
床面や壁面に石材又はタイルを張り付ける際、下地の不陸や石材・タイルの厚さの違いに対処するため、石材やタイルを接着剤中に押し込んで調整する押し込み調整（接着剤の厚さ調整）が行われるのが一般的である。
【特許文献１】特開平０７−２０７８７９号公報
【特許文献２】特開２００１−２４８２８５号公報
【発明の開示】
【発明が解決しようとする課題】
【０００６】
しかしながら、従来の有機系接着剤は、粘性の低い接着剤ほど、目地部から石材又はタイルの表面へ顕著に余剰の接着剤が発生する。この余剰の接着剤は汚れの原因となるため、現状では、石材又はタイルに接着剤を塗布した後に行う石材又はタイルの位置決め及び押し込み調節の際、特許文献１及び２のようにマスクやシートを使用し、石材又はタイルの張り付け層に丸めた紙やアルミホイル等を挟み込むなどの工夫が必要となり、作業性が悪くなるという問題点がある。
【０００７】
また、従来の有機系接着剤を使用した場合には、石材又はタイルの位置決め及び押し込み調整を行った後においても、石材又はタイル自身の重さによって、石材又はタイルが有機系接着剤の中に沈み込む現象が生じるため、接着剤層が希望した厚みにならず、石材やタイルの表面を面一に合わせることも非常に難しくなるという問題点がある。
【０００８】
そこで、本発明は、床面や壁面に石材又はタイルを張り付ける場合において、床面や壁面、あるいは石材又はタイル裏面に接着剤を塗布して石材又はタイルの位置決め及び押し込み調節を行うときの作業性がよいことに加え、目地部から石材又はタイルの表面へ余剰の接着剤があふれ出ることを防止でき、更に、石材又はタイルの位置決め及び押し込み調節を行った後に、石材又はタイル自身の重さによって石材又はタイルが沈み込む現象を効果的に防止し、石材又はタイルを張り付ける工事が完了した後に、石材又はタイル表面が面一の状態になっていることを容易に可能にする接着剤組成物を提供することを目的にしている。
【課題を解決するための手段】
【０００９】
本発明者は、上記目的を達成すべく様々な検討を重ねた結果、略球形状であって、内部に空隙を有する無機発泡体と、有機系接着剤とを含んでなる接着剤組成物が上記目的を達成することを見出し、本発明をするに至った。
【００１０】
即ち、本発明の接着剤組成物は、略球形状であって、内部に空隙を有する無機発泡体と、有機系接着剤とを含んでなるものである。
【００１１】
本発明の好適形態においては、前記無機発泡体は、かさ比重が０．０５〜０．５ｋｇ／リットルであり、外径が０．５〜１０ｍｍである。
【００１２】
また、前記無機発泡体は、前記接着剤組成物全体に対し、１０容量％〜９０容量％含まれている。
【００１３】
前記有機系接着剤は、エポキシ系接着剤、ウレタン系接着剤、変性シリコン系接着剤、エマルジョン形接着剤の中から選ばれたいずれか一種以上からなる。
【発明の効果】
【００１４】
本発明の接着剤組成物を用いることにより、床面や壁面に石材又はタイルを張り付ける場合において、床面や壁面、あるいは石材又はタイル裏面に本発明の接着剤組成物を塗布して石材又はタイルの位置決め及び押し込み調節を行うと、無機発泡体の一部が潰れ、接着剤組成物の体積が減少するため、石材又はタイルの位置決め及び押し込み調整を容易かつ短時間に行うことができる。そして、余剰の接着剤組成物が目地部からはみ出さないことから、接着剤組成物が目地部からあふれ出ることによって石材又はタイル表面に汚れが生じるおそれを防止できる。
【００１５】
また、本発明の接着剤組成物を用いることにより、石材又はタイルの位置決め及び押し込み調整において無機発泡体の一部が潰れ、前述したように接着剤組成物の体積が減少して余剰の接着剤組成物が目地部からはみ出さなくなるが、こうして石材又はタイルの位置決め及び押し込み調整を行った後においても、まだ潰れていない無機発泡体が存在しているため、石材又はタイルの位置決め及び押し込み調整後、石材又はタイル自身の重さによって、石材又はタイルの沈み込み現象が生じることを効果的に抑制できる。そこで、石材又はタイルを張り付ける工事が完了した後の石材又はタイル表面を面一に合わせることが容易になる。
【発明を実施するための最良の形態】
【００１６】
本発明の接着剤組成物は、無機発泡体と、有機系接着剤とを含んでなるものである。
【００１７】
本発明に用いられる無機発泡体は、略球形状であって、内部に空隙を有する。接着剤組成物の中に無機発泡体を含有することにより、床面や壁面、あるいは石材又はタイル裏面に本発明の接着剤組成物を塗布して石材又はタイルの位置決め及び押し込み調節を行うと、無機発泡体の一部が潰れ、接着剤組成物の体積が減少する。そこで、石材又はタイルの位置決め及び押し込み調整を容易かつ短時間に行うことができ、余剰の接着剤組成物が目地部からはみ出さなくなる。
【００１８】
本発明に用いられる無機発泡体としては、例えば、真珠岩、黒曜石、松脂岩などを粉砕して焼成し膨張させたパーライト、膨張粘土、膨張頁岩、フライアッシュおよび珪藻土から選ばれた少なくとも一種を主原料として焼成し発泡させた人工骨材、下水汚泥焼却灰、下水汚泥溶融スラグ、ゴミ焼却灰、ゴミ溶融スラグ及び鉄鋼スラグから選ばれた少なくとも一種を主原料として焼成し発泡させた発泡粒状物が挙げられるが、特にこれに限定されない。
【００１９】
本発明に用いられる無機発泡体は、力を加えると容易に潰れるものがよく、弾力性のあるものや硬すぎるものはあまり好ましくない。弾力性のあるものは、石材又はタイルの位置決めをした後に動く可能性があるからであり、硬すぎるものは、粉砕が困難となる場合があるからである。
【００２０】
無機発泡体は、かさ比重が０．０５〜０．５ｋｇ／リットルであるのが好ましい。かさ比重が０．０５ｋｇ／リットル未満であると、接着剤組成物を製造する際の攪拌において無機発泡体が潰れてしまうおそれがあるため好ましくなく、逆に、０．５ｋｇ／リットルを超えると、石材又はタイルの位置決めと押え込み調整を容易に行うことができなくなる可能性があるため、好ましくないからである。なお、無機発泡体のかさ比重は、０．０６〜０．３ｋｇ／リットルがより好ましく、０．０７〜０．２５ｋｇ／リットルがさらに好ましい。
【００２１】
すなわち、床面や壁面、あるいは石材又はタイル裏面に本発明の接着剤組成物を塗布して石材又はタイルの位置決め及び押し込み調節を行うときに、無機発泡体の一部が潰れることにより、接着剤組成物の体積が減少し、石材又はタイルの位置決め及び押し込み調整を容易かつ短時間に行うことができ、余剰の接着剤組成物が目地部からはみ出さなくなるようにでき、その一方で、石材又はタイルの位置決め及び押し込み調整を行った後においても、まだ潰れていない無機発泡体が存在し、これによって石材又はタイルの位置決め及び押し込み調整後、石材又はタイル自身の重さによって、石材又はタイルの沈み込み現象が生じることを効果的に抑制し、石材又はタイルを張り付ける工事が完了した後の石材又はタイル表面を面一に合わせることを容易ならしめるという観点から、前記のかさ比重の好ましい範囲が定められるものである。
【００２２】
略球形状の無機発泡体は、外径が０．５〜１０ｍｍであることが好ましい。外径が０．５ｍｍ未満であると、床面や壁面、あるいは石材又はタイル裏面に本発明の接着剤組成物を塗布して石材又はタイルの位置決め及び押し込み調節を行うときの、無機発泡体の一部の圧潰による接着剤組成物の体積減少、これによる石材又はタイルの位置決め及び押し込み調整の容易化、余剰の接着剤組成物の目地部からのはみ出し防止、という作用・効果を十分に発揮させることが難しくなるため好ましくない。また、逆に、１０ｍｍを超えると、石材又はタイルを貼り付ける接着剤組成物の塗り厚（２〜１０ｍｍ程度）を超えてしまうため、好ましくないからである。なお、かかる観点から、無機発泡体の外径は、１〜５ｍｍ程度がより好ましい。
【００２３】
以上説明したとおり、本発明の接着剤組成物においては、床面や壁面、あるいは石材又はタイル裏面に本発明の接着剤組成物を塗布して石材又はタイルの位置決め及び押し込み調節を行うときの、無機発泡体の一部の圧潰による接着剤組成物の体積減少、これによる石材又はタイルの位置決め及び押し込み調整の容易化、余剰の接着剤組成物の目地部からのはみ出し防止、その一方で、石材又はタイルの位置決め及び押し込み調整を行った後においても、まだ潰れていない無機発泡体が存在し、これによって石材又はタイルの位置決め及び押し込み調整後、石材又はタイル自身の重さによって、石材又はタイルの沈み込み現象が生じることを効果的に抑制し、石材又はタイルを張り付ける工事が完了した後の石材又はタイル表面を面一に合わせることを容易ならしめるという観点から、略球形状の無機発泡体は、かさ比重が０．０５〜０．５ｋｇ／リットルであって、なおかつ外径が０．５〜１０ｍｍであることが好ましく、更には、かさ比重が０．０７〜０．２５ｋｇ／リットルで外径が１〜５ｍｍがより好ましいものとなる。
【００２４】
本発明の接着剤組成物において、無機発泡体は、接着剤組成物全体に対し、１０容量％〜９０容量％含まれているのが好ましい。無機発泡体が、接着剤組成物全体に対し、１０容量％未満であると、石材やタイルの沈み込みが発生しやすくなるため好ましくなく、逆に、９０容量％を超えると、無機発泡体の含有量が多くなりすぎ、接着強度が著しく損われるおそれがあるため、好ましくないからである。なお、かかる観点から無機発泡体は、接着剤組成物全体に対し、２０容量％〜７０容量％含まれているのがより好ましい。
【００２５】
本発明に用いられる有機系接着剤は、石材又はタイルを接着するために使用されるものであれば特に限定されないが、例えば、合成樹脂系接着剤（エポキシ系接着剤、ウレタン系接着剤、アクリル系接着剤）、合成ゴム系接着剤、シリコン系接着剤、変性シリコン系接着剤、エマルジョン形接着剤が挙げられ、エポキシ系接着剤、ウレタン系接着剤、変性シリコン系接着剤、エマルジョン形接着剤の中から選ばれたいずれか一種以上からなるのが好ましく、エポキシ系接着剤がより好ましい。
【００２６】
なお、エポキシ系接着剤の場合には、無機発泡体は、主剤と硬化剤のどちらか一方に添加してもよく、主剤と硬化剤の両方に添加してもよいが、主剤と硬化剤の両方に添加することが好ましい。主剤又は硬化剤のいずれかに無機発泡体を添加した場合には、添加した方の粘性が高くなって、添加していない方とのバランスが悪くなり、主剤と硬化剤の混合がかなり難しくなることもあるからである。
【００２７】
本発明の接着剤組成物の中には、無機発泡体及び有機系接着剤の他に、炭酸カルシウム、酸化チタン、タルク、硅砂などの増量剤や、ベントナイト及びその変性品やカルボキシメチルセルロース（ＣＭＣ）などの増粘剤を含有させてもよい。
【００２８】
以上説明してきた略球形状であって内部に空隙を有する無機発泡体と、有機系接着剤とを含んでなる本発明の接着剤組成物は、前述したように調製した商品（接着剤組成物）として市場に提供することもできるし、床面や壁面に石材やタイルの貼り付け工事を行う現場において、前述したように、例えば、かさ比重が０．０５〜０．５ｋｇ／リットルで外径が０．５〜１０ｍｍの無機発泡体が、接着剤組成物全体に対し１０容量％〜９０容量％含まれるように、エポキシ系接着剤、ウレタン系接着剤、変性シリコン系接着剤、エマルジョン形接着剤、等の有機系接着剤に前記無機発泡体を混合して製造し、使用することもできる。
【００２９】
以下、本発明の好ましい実施例を説明するが、本発明はかかる実施例のみに限られるものではない。
【実施例１】
【００３０】
市販の黒曜石パーライト（太平洋マテリアル社製）を無機発泡体１とした。
【００３１】
無機発泡体１の外径を測定したところ、１ｍｍ〜３ｍｍであった。また、無機発泡体１の一部分を複数取り出し、乾燥重量と容積を測定してかさ比重を求めたところ、無機発泡体１のかさ比重は、０．０７〜０．０９ｋｇ／リットルであった。
【００３２】
５０ｇの無機発泡体１と、９５０ｇのエポキシ系接着剤主剤とを、混練機の中に入れた後、２分間混練して、無機発泡体含有主剤１ａを得た。
【００３３】
これとは別に、５０ｇの無機発泡体１と、９５０ｇのエポキシ系接着剤硬化剤とを、混練機の中に入れた後、２分間混練して、無機発泡体含有硬化剤１ｂを得た。
【００３４】
そして、無機発泡体含有主剤１ａと無機発泡体含有硬化剤１ｂを、別々の容器に入れて密封し、本発明の接着剤組成物商品１とした。
【００３５】
この接着剤組成物商品１は、床面や壁面に石材又はタイルを張り付ける工事が行われる現場において、無機発泡体含有主剤１ａと無機発泡体含有硬化剤１ｂとをそれぞれの容器から取り出して、混合して本発明の接着剤組成物とし、床面や壁面、あるいは石材又はタイル裏面に塗布して使用する。
【実施例２】
【００３６】
市販の真珠岩パーライト（三井金属鉱業社製）を無機発泡体２とした。
【００３７】
無機発泡体２の外径を測定したところ、０．５ｍｍ〜２ｍｍであった。また、無機発泡体２の一部分を複数取り出し、乾燥重量と容積を測定してかさ比重を求めたところ、無機発泡体２のかさ比重は、０．１８〜０．２５ｋｇ／リットルであった。
【００３８】
１００ｇの無機発泡体２と、９００ｇのエポキシ系接着剤主剤とを、混練機の中に入れた後、２分間混練して、無機発泡体含有主剤２ａを得た。
【００３９】
これとは別に、１００ｇの無機発泡体２と、９００ｇのエポキシ系接着剤硬化剤とを、混練機の中に入れた後、２分間混練して、無機発泡体含有硬化剤２ｂを得た。
【００４０】
そして、無機発泡体含有主剤２ａと無機発泡体含有硬化剤２ｂを、別々の容器に入れて密封し、本発明の接着剤組成物商品２とした。
【００４１】
この接着剤組成物商品２は、床面や壁面に石材又はタイルを張り付ける工事が行われる現場において、無機発泡体含有主剤２ａと無機発泡体含有硬化剤２ｂとをそれぞれの容器から取り出して、混合して本発明の接着剤組成物とし、床面や壁面、あるいは石材又はタイル裏面に塗布して使用する。
【実施例３】
【００４２】
実施例1で採用した無機発泡体１を５０ｇ用い、９５０ｇのアクリルエマルジョン系接着剤と共に混練機の中に入れた後、２分間混練して、無機発泡体含有物である本発明の接着剤組成物３を調製し、容器に密封した。この接着剤組成物３は、床面や壁面に石材又はタイルを張り付ける工事が行われる現場において、容器から取り出して、床面や壁面、あるいは石材又はタイル裏面に塗布して使用する。
【００４３】
（比較例１）
無機発泡体１を５０ｇから０ｇに代えた以外は実施例１と同様の操作を繰り返し、比較例となる接着剤主剤１Ｒａと接着剤硬化剤１Ｒｂを得た。
【００４４】
（接着剤組成物の性能試験例）
接着剤組成物商品１、及び２については、予め、容器から無機発泡体含有主剤と無機発泡体含有硬化剤を取り出して両者をよく混合し、本発明の接着剤組成物１、２を調製しておいた。
【００４５】
同様に、比較例１について、予め、容器から接着剤主剤１Ｒａと、接着剤硬化剤１Ｒｂを取り出し、両者をよく混合し、接着剤１Ｒを調製しておいた。
【００４６】
大きさ（３００ｍｍ×３００ｍｍ×１５ｍｍ）、重量約３０００ｇの石材を４枚ずつ合計１６枚用意し（以下、４枚一組の石材をそれぞれ石材１〜４という）、石材１〜４の４枚の石材それぞれの裏面に、接着剤組成物１〜３、接着剤１Ｒをそれぞれ５ｍｍ程度ずつ塗布した。
【００４７】
次に、接着剤組成物１〜３、接着剤１Ｒを裏面に塗布したタイル１〜４を床面の所定の位置に配置し、次いで、石材１〜４の４枚一組の石材それぞれについて位置決めと押し込み調整を行い、石材１〜４の表面の高さを合わせた。
【００４８】
その結果、接着剤組成物１〜３を塗布した石材１〜３については、石材の位置決めと押し込み調整を容易かつ短時間に行うことができ、位置決めと押し込み調整の際に目地部から接着剤組成物がはみ出ることもなかった。一方、接着剤１Ｒを塗布したタイル４については、石材の位置決めと押し込み調整に時間がかかってしまい、位置決めと押し込み調整の際に目地部から接着剤がはみ出た。
【００４９】
その後、３日程放置し、石材１〜４を観察したところ、石材１〜３については、いずれも４枚一組の石材の表面の高さは同じであり、接着剤組成物の中に沈み込む現象は見られなかった。一方、石材４については、石材１〜３の高さより低くなり、石材自身の重さで石材が接着剤の中に沈み込む現象をはっきり確認することができた。更に、石材４は４枚の石材の高さにバラツキが見られた。
【００５０】
この結果より、本発明の接着剤組成物を用いれば、石材又はタイルを床面に接着する場合において、石材又はタイルの位置決め及び押し込み調整を容易かつ短時間に行うことができ、位置決めと押し込み調整の際、目地部に接着剤組成物がはみ出さず、接着剤組成物によって生じる石材又はタイル表面の汚れも防止することができること、石材又はタイルの位置決め及び押し込み調整後、石材又はタイル自身の重さによって石材又はタイルの沈み込み現象が生じることを効果的に抑制し、石材又はタイルを張り付ける工事が完了した後の石材又はタイル表面を面一に合わせることが容易であることが明らかとなった。